(57)【要約】【課題】成形時に脱気経路を確実に確保することができ、迅速且つ容易に脱気できる部分含浸トウプリプレグを提供する。【解決手段】部分含浸トウプリプレグ１は、トウ２の幅方向に、マトリックス樹脂を含浸させた含浸部４と、マトリックス樹脂を含浸させていない未含浸部３とが並ぶ配置構成を有する。この部分含浸トウプリプレグ１を用いて織物５を形成し、織物５を複数枚積層して積層体６を形成した場合に、未含浸部３が重なり合って積層方向に連通する空気の通り道を形成することができる。従って、積層体６の積層方向に脱気経路を確実に確保することができ、迅速且つ容易に脱気することができる。【選択図】図１
2010031088.tif 000002
【特許請求の範囲】
【請求項１】
強化繊維束からなるトウに部分的にマトリックス樹脂が含浸された部分含浸トウプリプレグであって、
前記マトリックス樹脂が含浸された含浸部と、前記マトリックス樹脂が含浸されていない未含浸部とが前記トウの幅方向に並ぶ配置構成を有することを特徴とする部分含浸トウプリプレグ。
【請求項２】
前記トウの幅方向一方側が前記含浸部とされ、前記トウの幅方向他方側が前記未含浸部とされたことを特徴とする請求項１に記載の部分含浸トウプリプレグ。
【請求項３】
請求項１または請求項２に記載の前記部分含浸トウプリプレグを用いて形成されたことを特徴とする積層体。
【請求項４】
前記積層体は、前記部分含浸トウプリプレグを用いて織物を形成し、該織物を複数枚積層して形成されたことを特徴とする請求項３に記載の積層体。
【請求項５】
強化繊維束からなるトウに部分的にマトリックス樹脂が含浸された部分含浸トウプリプレグを製造する製造装置において、
前記トウの面に対して前記トウの幅方向に部分的に当接して、該当接部分にマトリックス樹脂を含浸させる樹脂含浸手段と、
該樹脂含浸手段により前記トウに部分的に含浸された前記マトリックス樹脂を加熱して乾燥させる樹脂乾燥手段と、
を有することを特徴とする部分含浸トウプリプレグの製造装置。
【請求項６】
前記樹脂含浸手段は、前記トウに対して、該トウの幅方向に部分的に当接するプーリ面を有するプーリと、該プーリ面に液状のマトリックス樹脂を塗布する樹脂供給手段を有することを特徴とする請求項５に記載の部分含浸トウプリプレグの製造装置。
【発明の詳細な説明】
【技術分野】
【０００１】
本発明は、強化繊維束であるトウに部分的にマトリックス樹脂を含浸させた部分含浸トウプリプレグ及びその製造装置に関する。
【背景技術】
【０００２】
繊維強化複合材料は、炭素繊維やガラス繊維等からなる強化繊維基材に熱硬化性樹脂や熱可塑性樹脂のマトリックス樹脂を一体化したものであり、軽量でかつ強度特性に優れていることから多くの分野で使用されている。
【０００３】
繊維強化複合材料を成形する方法の一つに、強化繊維にマトリックス樹脂を含浸させた中間体であるプリプレグを用いる方法がある。プリプレグの形態としては、シート状の強化繊維基材にマトリックス樹脂を含浸させたシートプリプレグや、強化繊維束であるトウにマトリックス樹脂を含浸させたトウプリプレグ等がある。このようなプリプレグを積層して繊維強化複合材料を成形する場合、オートクレーブ等を用いて予め十分に減圧した後に加熱加圧して成形するオートクレーブ法が行われていた。
【０００４】
そして、特許文献１には、マトリックス樹脂層１０１（図１１及び図１２を参照）に通気孔１１０を設けて成形時の脱気経路を確保する部分含浸プリプレグの技術が示されている。強化繊維にマトリックス樹脂が完全に含浸されているプリプレグの場合、複数枚が積層されたプリプレグの層間に閉じ込められた空気や、プリプレグの内部に閉じ込められた空気を、外部に押し出して完全に脱気することはできず、成形品のボイド率を低減することは困難であった。
【０００５】
該公報によれば、プリプレグ１００の断面模式図である図１１、及び、マトリックス樹脂層１０１の平面図である図１２に示すように、フィルム状のマトリックス樹脂層１０１に通気孔１１０を設けてシート状強化繊維層１０２を部分的に被覆し、かかる通気孔１１０を厚み方向の通気パスとして、プリプレグ１００の内部の空気を脱気する旨が記載されている。
【０００６】
【特許文献１】２００２−２４９６０５号公報
【発明の開示】
【発明が解決しようとする課題】
【０００７】
しかしながら、特許文献１に示される構造を有するプリプレグ１００は、単体であれば通気孔１１０によって通気パスを確保できるが、一般的には、複数枚のプリプレグ１００をランダムに重ねて積層するので、通気孔１１０が他のプリプレグ１００によって完全に閉塞されてしまい、積層方向に連通する通気パスを確保できない可能性がある。
【０００８】
また、成形時には強化繊維１０２の未含浸部分にマトリックス樹脂を含浸させる必要があり、通気パスの大きさや数、配置位置が制限されることから、十分な大きさの脱気経路を確保することが難しく、成形品のボイド率を低減することが困難であった。
【０００９】
本発明は、上記の点に鑑みてなされたものであり、成形時に脱気経路を確実に確保することができ、迅速且つ容易に脱気可能な部分含浸トウプリプレグを提供することを目的とする。
【課題を解決するための手段】
【００１０】
上記課題を解決する本発明の部分含浸トウプリプレグは、強化繊維束からなるトウに部分的にマトリックス樹脂が含浸された部分含浸トウプリプレグであって、マトリックス樹脂が含浸された含浸部と、マトリックス樹脂が含浸されていない未含浸部とがトウの幅方向に並ぶ配置構成を有することを特徴としている。
【００１１】
本発明の部分含浸トウプリプレグを用いて織物を形成し、織物を複数枚積層して積層体を形成した場合に、部分含浸トウプリプレグの未含浸部が重なり合って積層方向に連通する空気の通り道を形成することができ、積層体の積層方向に確実に脱気経路を確保することができる。
【００１２】
そして、各部分含浸トウプリプレグの未含浸部によって、織物が延在する面方向にも空気の通り道を形成することができ、積層体の面方向に確実に脱気経路を確保することができる。従って、真空成形時に積層体の積層方向と面方向の両方から脱気することができ、迅速且つ容易に脱気でき、成形された成形品のボイド率を低減することができる。
【００１３】
そして、具体的な構成の一例として、トウは、その幅方向一方側を含浸部とし、トウの幅方向他方側を未含浸部とする構成としてもよい。
【００１４】
また、本発明の部分含浸トウプリプレグを製造する製造装置は、強化繊維束からなるトウに部分的にマトリックス樹脂が含浸された部分含浸トウプリプレグを製造する製造装置において、トウの面に対してトウの幅方向に部分的に当接して、当接部分にマトリックス樹脂を含浸させる樹脂含浸手段と、樹脂含浸手段によりトウに部分的に含浸されたマトリックス樹脂を加熱して乾燥させる樹脂乾燥手段を有することを特徴としている。
【００１５】
樹脂含浸手段は、トウに対してトウの幅方向に部分的に当接するプーリ面を有するプーリと、プーリ面に液状のマトリックス樹脂を塗布する樹脂供給手段を有する構成としてもよい。
【発明の効果】
【００１６】
本発明によれば、部分含浸トウプリプレグを用いて織物を形成し、織物を複数枚積層して積層体を形成した場合に、部分含浸トウプリプレグの未含浸部が重なり合って積層方向に連通する空気の通り道を形成することができ、積層体の積層方向に確実に脱気経路を確保することができる。そして、各部分含浸トウプリプレグの未含浸部によって、織物が延在する面方向にも空気の通り道を形成することができ、積層体の面方向に確実に脱気経路を確保することができる。従って、真空成形時に積層体の積層方向と面方向の両方から脱気することができ、迅速且つ容易に脱気でき、成形された成形品のボイド率を低減することができる。
【発明を実施するための最良の形態】
【００１７】
次に、本発明の実施の形態について図を用いて説明する。
図１は、本実施の形態における部分含浸トウプリプレグ１の構成を模式的に示す斜視図、図２は、部分含浸トウプリプレグ１の断面を模式的に示す図である。
【００１８】
本実施の形態における部分含浸トウプリプレグ１は、図１及び図２に示すように、強化繊維束からなるトウ２を備えており、マトリックス樹脂が含浸された含浸部４と、マトリックス樹脂が含浸されていない未含浸部３とがトウ２の幅方向に並ぶ配置構成を有している。そして、より具体的には、トウ２を幅方向に二分するように、トウ２の幅方向一方側を含浸部４とされ、トウ２の幅方向他方側を未含浸部３とされている。
【００１９】
トウ２は、例えば１２０００本、あるいは２４０００本等、複数本の強化繊維のフィラメントＦを束ねることによって構成されており、厚さよりも横幅の方が大きい扁平形状を有している。そして、ほぼ一定幅及び一定厚さで延在するテープ形状を有している。
【００２０】
トウ２を構成する強化繊維は、炭素繊維、ガラス繊維、アラミド繊維、ボロン繊維、金属繊維等を用いることが可能であるが、中でも、成形後の機械的特性が良好であり且つ軽量である、炭素繊維が好適に用いられる。
【００２１】
また、マトリックス樹脂の種類は、特に限定されず、エポキシ樹脂、ポリエステル樹脂、ビニルエステル樹脂、フェノール樹脂、マレイミド樹脂、ポリイミド樹脂、シアン酸エステルとビスマレイミド樹脂を組み合わせたＢＴ樹脂などの熱硬化性樹脂や、アクリル樹脂やポリエーテルケトンなどの熱可塑性樹脂が挙げられる。特に、熱硬化性樹脂は、得られるＦＲＰの強度向上につながるので好ましく、中でも、エポキシ樹脂は、強化繊維との接着性に優れ、得られるＦＲＰの機械物性が向上するので、特に好適な例として挙げられる。
【００２２】
エポキシ樹脂としては、例えば２官能樹脂であるビスフェノールＡ型エポキシ樹脂、ビスフェノールＦ型エポキシ樹脂、ビスフェノールＳ型エポキシ樹脂、ビフェニル型エポキシ樹脂、ナフタレン型エポキシ樹脂、ジシクロペンタジエン型エポキシ樹脂、フルオレン型エポキシ樹脂、あるいはこれらを用いた変性樹脂、３官能以上の多官能性エポキシ樹脂であるフェノールノボラック型エポキシ樹脂、クレゾール型エポキシ樹脂、テトラグリシジルジアミノジフェニルメタン、トリグリシジルアミノフェノール、テトラグリシジルアミンのような、グリシジルアミン型エポキシ樹脂、テトラキス（グリシジルオキシフェニル）エタンやトリス（グリシジルオキシメタン）のようなグリシジルエーテル型エポキシ樹脂、あるいはこれらを用いた変性樹脂、及びこれら樹脂を少なくとも１種類以上組み合わせた樹脂組成物を適用してもよい。
【００２３】
また、これらエポキシ樹脂組成物に、ジフェニルメタン、ジアミノジフェニルスルホン、脂肪族アミン、イミダゾール誘導体、ジシアンジアミド、テトラメチルグアニジン、チオ尿素付加アミン、カルボン酸ヒドラジド、カルボン酸アミド、ポリフェノール化合物、ポリメルカプタン、三フッ化硼素エチルアミン錯体等の硬化剤、あるいはエポキシ樹脂と前記硬化剤の一部を呼び反応させたものを、樹脂組成物に配合することもできる。
【００２４】
さらに、本発明における熱硬化性樹脂は、最低粘度が１０００ポイズ以下であることが好ましい。最低粘度が１０００ポイズを超えるような粘度の高い樹脂組成物を用いると、樹脂組成物の流動性が悪化するので好ましくない。
【００２５】
本発明の部分含浸トウプリプレグ１は、真空成形時に脱気経路としての役割を果たした未含浸部３に、含浸部４から滲み出した樹脂組成物が含浸されて充填されていくが、樹脂組成物の流動性が悪いと充填が完了する前に、成形が終了してしまい、残された未含浸部３がボイドとなるおそれがあり、樹脂目付を増加させなければならず、コストがかかるため好ましくない。従って、最低粘度は小さい方が良く、特に５００ポイズ以下であることが好ましい。
【００２６】
マトリックス樹脂の含浸量は、繊維体積に対して３０パーセント以上であり、また、４０パーセントを超えると、繊維堆積含有率（Ｖｆ）が増加し、加熱硬化した繊維強化樹脂の特性が下がることから、本実施の形態では、３５パーセントから４０パーセントの間に設定されている。
【００２７】
上記した部分含浸トウプリプレグ１は、例えば以下の製造装置１０を用いて製造される。
【００２８】
図３は、本実施の形態における部分含浸トウプリプレグ１の製造装置１０の構成図、図４は、図３のＡ−Ａ線矢視図、図５は、図４のＢ部拡大図、図６は、図４のＣ部拡大図である。
【００２９】
製造装置１０は、図３に示すように、トウを巻き出す巻き出し手段１１、樹脂含浸手段２１、樹脂乾燥手段３１、部分含浸トウプリプレグを巻き取る巻き取り手段４１を有する。
【００３０】
巻き出し手段１１は、クリールスタンド１２を備えている。クリールスタンド１２には、ボビン１３が装着されており、ボビン１３には、マトリックス樹脂が含浸されていない未含浸の強化繊維束からなる扁平なトウ２が巻回されている。クリールスタンド１２は、各ボビン１３にバックテンションをかけてトウ２に張力を与えた状態で巻き出し可能な構成を有している。
【００３１】
クリールスタンド１２は、複数のボビン１３を装着可能であり、本実施の形態では７個のボビン１３を装着して、各ボビン１３からトウ２を巻き出すことができるようになっている。
【００３２】
樹脂含浸手段２１は、巻き出し手段１１から供給されたトウ２に対して、トウ２の幅方向に部分的に当接して、その当接部分にマトリックス樹脂となる液状樹脂を含浸させる構成を有する。樹脂含浸手段２１は、溝プーリ（プーリ）２２と、樹脂供給装置２４と、ドクターナイフ２５を備えている。溝プーリ２２は、図３に示すように、巻き出し手段１１から供給されたトウ２を下部に通して、樹脂乾燥手段３１に供給できるように、回転可能に支持されている。
【００３３】
溝プーリ２２は、図４及び図６に示すように、トウ２の横幅よりも若干大きめの溝幅を有する凹溝２３を有しており、凹溝２３内には、段差を介して大径面（プーリ面）２３ａと小径面２３ｂが形成されている。そして、トウ２の幅方向一方側の部分を大径面２３ａに当接させた状態で、トウ２を通すことができるようになっている。
【００３４】
樹脂供給手段２４は、液状樹脂を溝プーリ２２に滴下可能なノズル２４ａを備えている。ノズル２４ａは、図５に示すように、溝プーリ２２の上方位置で且つ大径面２３ａに対向する位置に配設されており、所定量の液状樹脂を所定速度で滴下して大径面２３ａに塗布する構成を有する。本実施の形態では、ノズル２４ａから滴下する液状樹脂として、主剤にビスフェノール系の液状樹脂、硬化剤にアミン系の硬化剤を使用した熱硬化系の液状樹脂が用いられている。
【００３５】
ドクターナイフ２５は、大径面２３ａに滴下された液状樹脂を一定の厚さに平滑化し、トウ２に含浸させる樹脂量を調整するものであり、溝プーリ２２の大径面２３ａに接近又は離反する方向に往復移動させて、そのクリアランスに応じて液状樹脂の厚さを調整することができる。
【００３６】
従って、溝プーリ２２の下部で凹溝２３に通されるトウ２に対して、溝プーリ２２の大径面２３ａ上の液状樹脂を含浸させることができ、その含浸部４（図１及び図２を参照）に含浸される液状樹脂の量を均一且つ適切な量とすることができる。
【００３７】
なお、本実施の形態では、溝プーリ２２は、７本の凹溝２３を有しており、各凹溝２３に対して樹脂供給手段２４のノズル２４ａとドクターナイフ２５がそれぞれ配置された構成を有している。
【００３８】
トウ２は、樹脂含浸手段２１によって液状樹脂が部分含浸されると、樹脂乾燥手段３１に供給される。樹脂乾燥手段３１では、トウ２に部分的に含浸された液状樹脂を加熱して乾燥させる処理が行われ、マトリックス樹脂のＢステージ化（プリプレグ化）が行われる。
【００３９】
樹脂乾燥手段３１は、遠赤外線による加熱ヒータ３２を備えている。加熱ヒータ３２は、液状樹脂が部分含浸されたトウ２に対向して、トウ２の移動方向に沿って所定距離に亘って配置されている。
【００４０】
そして、トウ２に含浸されている液状樹脂を、例えば１００℃で１０分間等の予め設定された条件で加熱してその粘度を増加させ、プリプレグ化する。これにより、トウ２の幅方向一方側が含浸部４とされ、幅方向他方側が未含浸部３とされた部分含浸トウプリプレグ１が製造される。部分含浸トウプリプレグ１は、樹脂乾燥手段３１で液状樹脂の粘度増加により乾燥化されることによって、べたつかず、高い取り扱い性を有する。
【００４１】
巻き取り手段４１は、クリールスタンド４２を備えている。クリールスタンド４２にはボビン４３が装着されており、樹脂乾燥手段３１から供給される部分含浸トウプリプレグ１をボビン４３に巻き取る。クリールスタンド４２は、複数のボビン４３を装着可能であり、本実施の形態では、７個のボビン４３を装着して、各ボビン４３に部分含浸トウプリプレグ１を巻き取ることができるようになっている。
【００４２】
次に、上記した部分含浸トウプリプレグを用いた織物５とその積層体６について説明する。織物５は、部分含浸トウプリプレグ１の面同士が互いに重なり合う部分を有するように、複数本の部分含浸トウプリプレグ１を用いて形成される。織物５の形態としては、平織、綾織、朱子織、多軸織物、簾織等が挙げられる。そしてさらに、経糸と緯糸で強化繊維が異なる部分含浸トウプリプレグ１を用いてもよい。
【００４３】
織物５には、繊維目付が１５００ｋｇ／ｍ２以下のものが好適に用いられる。繊維目付が１５００ｋｇ／ｍ２を超えると、強化繊維の密度が高すぎて機械特性に優れたものを得るのが難しくなり、好ましくない。さらに好ましくは、１０００ｋｇ／ｍ２以下であることが好ましい。繊維目付の下限については、特に限定されないが、１００ｇ／ｍ２以上であることが好ましい。１００ｇ／ｍ２未満であると、積層枚数を増加させる必要があるので、コスト増加につながるおそれがあり、好ましくない。
【００４４】
図７は、部分含浸トウプリプレグ１を用いた織物５の一例である２軸ステッチ基材５の模式平面図、図８は、図７の２軸ステッチ基材５を複数枚積層した積層体６の模式断面図である。
【００４５】
２軸ステッチ基材５は、図７に示すように、複数本（図では２本のみを示す）の部分含浸トウプリプレグ１を幅方向に並べたシートを、上下の部分含浸トウプリプレグ１が直交するように２枚積層して、ステッチ糸（図示せず）にて一体化することによって形成されている。本実施の形態では、２軸ステッチ基材５の長手方向に対して、上下の部分含浸トウプリプレグ１の配向が左右に４５度の角度だけ傾斜した、＋４５度と−４５度の２軸ステッチ基材５が用いられている。
【００４６】
２軸ステッチ基材５は、図７に太矢印で示すように、部分含浸トウプリプレグ１の未含浸部３を面方向の空気の通り道にするとともに、部分含浸トウプリプレグ１の未含浸部３が重なり合った箇所Ｋ（図７で二点鎖線にて囲まれた箇所）を、積層方向に連通する空気の通り道とすることができる。
【００４７】
積層体６は、２軸ステッチ基材５を所望の形状に切断して複数枚を積層することによって構成されている。本実施の形態では、図８に示すように、４枚の２軸ステッチ基材５が積層されて構成されている。
【００４８】
複数枚の２軸ステッチ基材５を積層した場合、部分含浸トウプリプレグ１の未含浸部３同士が重なり合って、２軸ステッチ基材５の積層方向に連通する空気の通り道が形成される。この積層方向に連通する空気の通り道は、２軸ステッチ基材５をランダムに重ねても閉塞されることはない。従って、積層体６の積層方向に連通する脱気経路を確実に確保することができる。
【００４９】
そして、部分含浸トウプリプレグ１の未含浸部３によって、２軸ステッチ基材５が延在する面方向にも空気の通り道が形成される。従って、積層体６の面方向にも脱気経路を確保することができる。従って、図８に太矢印で示すように、多くの脱気経路を常に確保することができ、真空成形時に積層体６の内部を、迅速且つ容易に、効率よく脱気することができる。
【００５０】
真空成形では、積層体６を例えばバキュームバッグで密閉してバキュームバッグ内を十分に減圧し、積層体６の内部を脱気する。そして、所定の条件で加熱及び加圧を行い、所望の形状に成形する。そして、加熱により液状化して含浸部から滲み出したマトリックス樹脂を未含浸部に含浸させて充填させ、充填が完了した後に硬化させる。
【００５１】
積層体６は、部分含浸トウプリプレグ１の未含浸部３によって、積層方向と面方向の両方に脱気経路が確保されているので、真空成形時に迅速且つ容易に脱気することができ、ボイドの少ない成型品を得ることができる。
【００５２】
また、部分含浸トウプリプレグ１は、トウ２の未含浸部３と含浸部４とが並んで形成されているので、仮に含浸部４の内部に空気が包含されていた場合でも、成形時に含浸部４から未含浸部３に簡単に排出することができ、成形品のボイド率を低減することができる。
【００５３】
図９は、強度特性の比較例を示すグラフである。図９に示す従来品は、マトリックス樹脂によって完全に含浸された従来のトウプリプレグを用いて構成された積層体を真空成形法により成形した繊維強化樹脂部材であり、本発明品は、上記した本発明の部分含浸トウプリプレグ１を用いて構成された積層体６を真空成形法により成形した繊維強化樹脂部材である。
【００５４】
図９に示すように、本発明品は、引張り強度が１３５０ＭＰａであるのに対して、従来品は、９００ＭＰａしかなく、本発明品の方が引張り強度が大きいことがわかる。そして、ボイド率は、本発明品が２パーセント以下であるのに対して、従来品は３〜５パーセントであり、本発明品の方が従来品よりも低減されている。
【００５５】
なお、上述の実施の形態では、扁平なトウ２を幅方向に未含浸部３と含浸部４に二分した構成の場合を例に説明したが、未含浸部３と含浸部４とがトウ２の幅方向に並ぶ配置構成を有するものであればよい。
【００５６】
図１０は、本発明の部分含浸トウプリプレグ１の変形例を示す図である。図１０（ａ）は、扁平なテープ状のトウ２を幅方向に四分割するように未含浸部３と含浸部４が交互に並ぶ配置構成としたものであり、図１０（ｂ）は、扁平なテープ状のトウ２を幅方向に七分割するように未含浸部３と含浸部４が交互に並ぶ配置構成としたものである。
【００５７】
そして、図１０（ｃ）は、幅方向中央を未含浸部３とし、扁平なトウ２の幅方向両側を含浸部４として並ぶ配置構成としたものであり、図１０（ｄ）は、扁平なテープ状のトウ２の幅方向両側を未含浸部３とし、幅方向中央を含浸部４として並ぶ配置構成としたものである。
【００５８】
このように、本発明の部分含浸トウプリプレグ１は、未含浸部３と含浸部４の少なくとも一方を複数としてトウ２の幅方向に並べた配置構成としてもよい。かかる構成とした場合でも、積層した状態で未含浸部３を積層方向に重ねることができ、脱気経路を積層方向に確実に確保することができる。
【００５９】
以上、本発明の実施の形態について図面を用いて詳述してきたが、具体的な構成は上述の実施の形態に限定されるものではなく、本発明の要旨を逸脱しない範囲における設計変更等があっても、それらは本発明に含まれるものである。
【図面の簡単な説明】
【００６０】
【図１】本実施の形態における部分含浸トウプリプレグの構成を模式的に示す斜視図。
【図２】部分含浸トウプリプレグの断面の模式図である。
【図３】部分含浸トウプリプレグの製造装置の構成図。
【図４】図３のＡ−Ａ線矢視図。
【図５】図４のＢ部拡大図。
【図６】図４のＣ部拡大図。
【図７】部分含浸トウプリプレグを用いた織物の脱気経路を模式的に示す平面図。
【図８】部分含浸トウプリプレグを用いた織物の脱気経路を模式的に示す断面図。
【図９】強度特性の比較例を示すグラフ。
【図１０】本発明の部分含浸トウプリプレグの変形例を示す断面の模式図。
【図１１】従来技術を説明する図。
【図１２】従来技術を説明する図。
【符号の説明】
【００６１】
１  部分含浸トウプリプレグ
２  トウ
３  未含浸部
４  含浸部
５  織物
６  積層体
１０  製造装置
１１  巻き出し手段
２１  樹脂含浸手段
２２  溝プーリ（プーリ）
２３  凹溝
２３  大径面（プーリ面）
２４  樹脂供給手段
２５  ドクターナイフ
３１  樹脂乾燥手段
４１  巻き取り手段
【図１】
2010031088.tif 000003
【図２】
2010031088.tif 000004
【図３】
2010031088.tif 000005
【図４】
2010031088.tif 000006
【図５】
2010031088.tif 000007
【図６】
2010031088.tif 000008
【図７】
2010031088.tif 000009
【図８】
2010031088.tif 000010
【図９】
2010031088.tif 000011
【図１０】
2010031088.tif 000012
【図１１】
2010031088.tif 000013
【図１２】
2010031088.tif 000014